155 의 실리카 대 알루미나 비 ( SAR ) 를 가진 상업 용 EU - 2 제올라이트 를 질산 과 알루미나 로 반고체 화 한 알루미나 겔 과 혼합 했으며 , 혼합 비율 은 건조물 기준 으로 압출 물 의 최종 조성 이 65 wt % 제올라이트 및 35 wt % 알루미나 가 되 도록 했 다 . 이렇게 얻 어 진 페이스트 를 직경 1 . 86 mm 의 원통형 개구 를 가진 다이 플레이트 에 흘려 넣 는다 . 다음 에 , 압출 물 을 120 ℃ 에서 하룻밤 건조 한 후 , 2 시간 동안 공기 중 에서 500 ℃ 에서 하소 한다 . 이 기판 위 에 초기 습식 함침 에 의해 암모니아 와 Pt ( NH 3 ) 4 2 +, 2 HCO 3 - 의 수성 용액 을 , 기판 상 에 침착 된 백금 의 함량 이 600 ℃ 에서 분해 후 궁극 적 으로 0 . 5 중량 % 가 되 도록 침착 시키 며 , 암모니아 농도 는 0 . 15 M 이 다 . 다음 에 , 압출 물 을 310 ℃ 에서 공기 중 에서 분해 한다 . 이 제조 에 의해 Pt 가 알루미나 와 EU - 2 제올라이트 위 에 모두 위치 된 외피 함침 된 촉매 를 생성 한다 .